(57)【要約】本発明は、アクリレート樹脂溶液および分散剤中に分散された有機およびまたは無機顔料を含有する水性顔料調製物に関する。その調製物は、前記アクリレート樹脂が、本質的に５０から８０モル％のモノアルケニル芳香族化合物および２０から５０モル％のアクリル酸エステルからなる共重合体であって、１，０００と５０，０００ｇ／モルの間の平均モル質量Ｍｖを有しており、前記分散剤が、式（Ｉ）：Ｒ−Ｏ−（ＣＨ２−ＣＨ２−Ｏ）ｍ−ＣＨ２−ＣＯＯＭ（式中、Ｒは、Ｃ１０〜Ｃ２０のアルキル基またはＣ１０〜Ｃ２０のアルケニル基であり、ｍは、１から１５の数字であり、そしてＭは、１価のカチオンである）の化合物であることを特徴とする。【特許請求の範囲】
【請求項１】
アクリレート樹脂が、本質的に５０から８０モル％のモノアルケニル芳香族化合物および２０から５０モル％のアクリレートからなる共重合体であって、１，０００と５０，０００ｇ／モルの間の平均モル質量Ｍｖを有しており、分散助剤が、式（Ｉ）
Ｒ−Ｏ−（ＣＨ２−ＣＨ２−Ｏ）ｍ−ＣＨ２−ＣＯＯＭ    （Ｉ）
（式中、
Ｒは、Ｃ１０〜Ｃ２０のアルキル基またはＣ１０〜Ｃ２０のアルケニル基であり、
ｍは、１から１５の数字であり、そして
Ｍは、１価のカチオンである）の化合物である、前記アクリレート樹脂の溶液および前記分散助剤中に分散した有機および／または無機顔料を含む水性顔料調製物。
【請求項２】
前記アクリレート樹脂が、６０から７０モル％のモノアルケニル芳香族化合物および３０から４０モル％のアクリレートの共重合体である請求項１に記載の顔料調製物。
【請求項３】
前記アクリレートが、アクリル酸、メタクリル酸、アクリル酸のエステル、およびメタクリル酸のエステルからなる群からのモノマーである請求項１または２に記載の顔料調製物。
【請求項４】
前記アクリレートが、（メタ）アクリル酸メチル、（メタ）アクリル酸エチル、（メタ）アクリル酸ｎ−プロピル、（メタ）アクリル酸ｎ−ブチル、（メタ）アクリル酸イソプロピル、（メタ）アクリル酸イソブチル、（メタ）アクリル酸ｎ−アミル、（メタ）アクリル酸ｎ−ヘキシル、（メタ）アクリル酸イソアミル、（メタ）アクリル酸２−ヒドロキシエチル、（メタ）アクリル酸２−ヒドロキシプロピル、（メタ）アクリル酸Ｎ，Ｎ−ジメチルアミノエチル、（メタ）アクリル酸Ｎ，Ｎ−ジエチルアミノエチル、（メタ）アクリル酸ｔ−ブチルアミノエチル、（メタ）アクリル酸２−スルホエチル、（メタ）アクリル酸トリフルオロエチル、（メタ）アクリル酸グリシジル、（メタ）アクリル酸ベンジル、（メタ）アクリル酸アリル、（メタ）アクリル酸２−ｎ−ブトキシエチル、（メタ）アクリル酸２−クロロエチル、（メタ）アクリル酸ｓ−ブチル、（メタ）アクリル酸ｔ−ブチル、（メタ）アクリル酸２−エチルブチル、（メタ）アクリル酸シンナミル、（メタ）アクリル酸クロチル、（メタ）アクリル酸シクロヘキシル、（メタ）アクリル酸シクロペンチル、（メタ）アクリル酸２−エトキシエチル、（メタ）アクリル酸フルフリル、（メタ）アクリル酸ヘキサフルオロイソプロピル、（メタ）アクリル酸メタリル、（メタ）アクリル酸３−メトキシブチル、（メタ）アクリル酸２−メトキシブチル、（メタ）アクリル酸２−ニトロ−２−メチルプロピル、（メタ）アクリル酸ｎ−オクチル、（メタ）アクリル酸２−エチルヘキシル、（メタ）アクリル酸２−フェノキシエチル、（メタ）アクリル酸２−フェニルエチル、（メタ）アクリル酸フェニル、（メタ）アクリル酸プロパルギル、（メタ）アクリル酸テトラヒドロフルフリルおよび（メタ）アクリル酸テトラヒドロピラニル、またはそれらの組合せである請求項１から３の少なくとも一項に記載の顔料調製物。
【請求項５】
前記モノアルケニル芳香族化合物が、スチレン、α−メチルスチレン、ビニルトルエン、ｔ−ブチルスチレン、およびｏ−クロロスチレンからなる群からのモノマーまたはそれらの組合せである請求項１から４の少なくとも一項に記載の顔料調製物。
【請求項６】
前記アクリレート樹脂が、スチレンモノマーおよびアクリル酸モノマーおよび／またはメタクリル酸モノマーからなる請求項１から５の少なくとも一項に記載の顔料調製物。
【請求項７】
前記有機顔料が、モノアゾ顔料、ジスアゾ顔料、アゾレーキ顔料、β−ナフトール顔料、ナフトールＡＳ顔料、ベンゾイミダゾロン顔料、ジスアゾ縮合顔料またはアゾ金属錯体顔料、または多環式顔料、特に、フタロシアニン顔料、キナクリドン顔料、ペリレン顔料、ペリノン顔料、チアジンインジゴ顔料、チオインジゴ顔料、アンサンスロン顔料、アントラキノン顔料、フラバンスロン顔料、インダンスロン顔料、イソビオラントロン顔料、ピラントロン顔料、ジオキサジン顔料、キノフタロン顔料、イソインドリノン顔料、イソインドリン顔料またはジケトピロロピロール顔料またはカーボンブラックである請求項１から６の少なくとも一項に記載の顔料調製物。
【請求項８】
前記顔料と前記アクリレート樹脂の重量比が、１：０．０５から１：１、特に、１：０．２から１：０．５である請求項１から７の少なくとも一項に記載の顔料調製物。
【請求項９】
いずれの場合も、前記顔料調製物の全体の重量を基準として、
ａ）５から５０重量％、好ましくは、１５から２５重量％の顔料と、
ｂ）０．２５から２０重量％、好ましくは、１から１０重量％のアクリレート樹脂と、
ｃ）１から１２重量％、好ましくは、２から８重量％の式（Ｉ）の化合物と、
ｄ）５から６０重量％、好ましくは、１０から４０重量％の水と、
ｅ）０から１０重量％、好ましくは、０．１から５重量％の有機溶媒と、
ｆ）０から１５重量％、好ましくは、５から９重量％の水親和性物質と、
ｇ）０から１０重量％、好ましくは、０．５から９．５重量％のさらなる通例の添加剤とからなる請求項１から８の少なくとも一項に記載の顔料調製物。
【請求項１０】
前記顔料を、前記アクリレート樹脂の溶液および前記式（Ｉ）の分散助剤中に、分散器械（好ましくは、直径が１ｍｍ以下の非金属の練肉媒体を使用し、１２ｍ／秒より大きい攪拌器周速で運転する攪拌式ボールミル）によって微細に分散させるステップを含む請求項１から９の一項または複数項に記載の顔料調製物を調製する方法。
【請求項１１】
印刷インク用特にインクジェットインク用、電子写真トナー特に付加重合トナー、粉体塗料材料、およびカラーフィルタの着色料としての請求項１から９の一項または複数項に記載の顔料調製物の用途。
【請求項１２】
少なくとも１つの調製物が、請求項１から９の一項または複数項に記載の水性顔料調製物である、黒、シアン、マゼンタ、および黄の前記各色の着色料調製物の少なくとも１つを含む着色料調製物のセット。
【請求項１３】
黒の着色料調製物の着色料が、カーボンブラック、好ましくは、ガスブラックまたはファーネスブラックであり、
シアンの着色料調製物の着色料が、フタロシアニン顔料、好ましくは、カラーインデックスＰ．Ｂｌｕｅ  １５、Ｐ．Ｂｌｕｅ  １５：３またはＰ．Ｂｌｕｅ  １５：４の群からの顔料であり、
マゼンタの着色料調製物の着色料が、キナクリドン顔料、好ましくは、カラーインデックスＰ．Ｒｅｄ  １２２またはＰ．Ｖｉｏｌｅｔ  １９の群からの顔料であるか、または、モノアゾ顔料、ジスアゾ顔料、イソインドリン顔料またはベンゾイミダゾール顔料、好ましくは、カラーインデックスＰ．Ｒｅｄ  ５７：１、Ｐ．Ｒｅｄ  １４６、Ｐ．Ｒｅｄ  １７６、Ｐ．Ｒｅｄ  １８４、Ｐ．Ｒｅｄ  １８５またはＰ．Ｒｅｄ  ２６９の群からの顔料であり、
黄色の着色料調製物の着色料が、モノアゾ顔料、ジスアゾ顔料、イソインドリン顔料またはベンゾイミダゾール顔料、好ましくは、カラーインデックスＰ．Ｙｅｌｌｏｗ  １７、Ｐ．Ｙｅｌｌｏｗ  ７４、Ｐ．Ｙｅｌｌｏｗ  ８３、Ｐ．Ｙｅｌｌｏｗ  ９７、Ｐ．Ｙｅｌｌｏｗ  １２０、Ｐ．Ｙｅｌｌｏｗ  １２８、Ｐ．Ｙｅｌｌｏｗ  １３９、Ｐ．Ｙｅｌｌｏｗ  １５１、Ｐ．Ｙｅｌｌｏｗ  １５５、Ｐ．Ｙｅｌｌｏｗ  １８０またはＰ．Ｙｅｌｌｏｗ  ２１３の群からの顔料である請求項１２に記載の着色料調製物のセット。
【請求項１４】
それぞれの着色料調製物が、各々印刷インク、特にインクジェットインクである請求項１２または１３に記載の着色料調製物のセット。
【発明の詳細な説明】
【技術分野】
【０００１】
本発明は、水性顔料調製物、それらを調製する方法、天然および合成繊維材料を染色およびプリントするためのそれらの使用、特にインクジェット法用の記録用液体、ならびに、電子写真用トナー、粉体塗料材料およびカラーフィルタに関する。
【背景技術】
【０００２】
インクジェット法は、非接触印刷法であって、記録用液体の液滴が１つまたは複数のノズルから印刷すべき基体上に導かれる。高い鮮明度および解像度の印刷を得るために、そこに存在する記録用液体および着色料は、特に、純度、粒子の細かさ、貯蔵安定性、粘度、表面張力、伝導度等の厳密な要求を満たすことが必要である。非常に厳密な要求は、特に、色強度、色調、光沢、および、たとえば、耐光性、耐水性、耐摩性等の堅ろう度特性に課せられる。特に高い耐光性は、屋外でのインクジェットの適用および写真画質を有するインクジェット印刷物の作製にとって重要である。
【０００３】
色調、光沢、色強度、耐光性、および耐水性の必要な組合せを発揮する染料の開発が非常に困難であることがこれまでに証明された結果として、興味の高まりは顔料インクに集中しつつある。
【０００４】
今日までに知られている顔料着色のインクジェット用調製物は、微細分散化、熱安定性および貯蔵安定性の不足、ならびに、特にサーマルプリンタにおける不十分な印刷適性を示すことが多く、インクジェット業界が課す要求を満たさないことが多い。
【０００５】
インクジェット用調製物の１つの重要な品質基準は、その凝集に対する安定性である。ノズルを詰まらせないために、顔料粒子は、０．５μｍ未満、好ましくは０．１μｍ未満の大きさでなければならない。さらに、結晶成長または粒子のアグロメレーションを効果的に避けなければならない。これは、一般に一定の分散助剤を使用することによって達成される。インクジェットインクを印刷するとき、インクは高速でノズルの中を流れる。せん断および温度の影響の結果、安定化分散助剤は、しばしば顔料表面から除去される。顔料は凝集してプリンタのノズルを詰まらせる。もうひとつのインクジェットインクの品質の要点は、その貯蔵安定性であって、顔料粒子は貯蔵の過程でアグロメレートしてより大きな粒子を形成してはならない。
【発明の開示】
【発明が解決しようとする課題】
【０００６】
したがって、本発明の目的は、微細分散化、熱安定性、貯蔵安定性、印刷適性、彩色等に関する上記の要求を満足させる顔料調製物を提供することである。
【課題を解決するための手段】
【０００７】
この目的は、意外にも、特別の分散助剤と組み合わせた以下に規定する特別の水溶性アクリレート樹脂中に顔料を分散させることによって達成された。アクリレート樹脂を単独で使用すると、得られた顔料調製物は優れた貯蔵性を有するが、そのインクの印刷適性は不適切である。同様に、そのアクリレート樹脂との組合せで他の分散助剤を使用すると、印刷適性および貯蔵安定性に欠ける顔料調製物がもたらされる。本発明の分散助剤を添加すると、アクリレート樹脂の液体への溶解性がより低くなり、そのため樹脂の吸着平衡が明確に顔料の表面側に移動する。このことにより、プリンタの細いノズル中の高い流速のせん断のもとで添加剤が除去されることが防止される。
【０００８】
本発明は、アクリレート樹脂が、本質的に５０から８０モル％のモノアルケニル芳香族化合物および２０から５０モル％のアクリル酸エステルからなる共重合体であって、１，０００と５０，０００ｇ／モルの間の平均モル質量Ｍｖを有しており、分散助剤が、式（Ｉ）
Ｒ−Ｏ−（ＣＨ２−ＣＨ２−Ｏ）ｍ−ＣＨ２−ＣＯＯＭ    （Ｉ）
（式中、
Ｒは、Ｃ１０〜Ｃ２０のアルキル基またはＣ１０〜Ｃ２０のアルケニル基であり、
ｍは、１から１５の数字であり、そして
Ｍは、１価のカチオンである）の化合物である、前記アクリレート樹脂の溶液および前記分散助剤中に分散した有機および／または無機顔料を含む水性顔料調製物を提供する。
【０００９】
モノアルケニル芳香族化合物とは、特に、スチレン、α−メチルスチレン、ビニルトルエン、ｔ−ブチルスチレン、およびｏ−クロロスチレンからなる群からのモノマーと、それらの組合せも意味する。
【００１０】
アクリレートとは、アクリル酸、メタクリル酸、およびアクリル酸またはメタクリル酸のエステルからなる群からのモノマーを意味する。例としては、以下のもの：メタクリル酸メチル、メタクリル酸エチル、メタクリル酸ｎ−プロピル、メタクリル酸ｎ−ブチル、メタクリル酸イソプロピル、メタクリル酸イソブチル、メタクリル酸ｎ−アミル、メタクリル酸ｎ−ヘキシル、メタクリル酸イソアミル、メタクリル酸２−ヒドロキシエチル、メタクリル酸２−ヒドロキシプロピル、メタクリル酸Ｎ，Ｎ−ジメチルアミノエチル、メタクリル酸Ｎ，Ｎ−ジエチルアミノエチル、メタクリル酸ｔ−ブチルアミノエチル、メタクリル酸２−スルホエチル、メタクリル酸トリフルオロエチル、メタクリル酸グリシジル、メタクリル酸ベンジル、メタクリル酸アリル、メタクリル酸２−ｎ−ブトキシエチル、メタクリル酸２−クロロエチル、メタクリル酸ｓ−ブチル、メタクリル酸ｔ−ブチル、メタクリル酸２−エチルブチル、メタクリル酸シンナミル、メタクリル酸クロチル、メタクリル酸シクロヘキシル、メタクリル酸シクロペンチル、メタクリル酸２−エトキシエチル、メタクリル酸フルフリル、メタクリル酸ヘキサフルオロイソプロピル、メタクリル酸メタリル、メタクリル酸３−メトキシブチル、メタクリル酸２−メトキシブチル、メタクリル酸２−ニトロ−２−メチルプロピル、メタクリル酸ｎ−オクチル、メタクリル酸２−エチルヘキシル、メタクリル酸２−フェノキシエチル、メタクリル酸２−フェニルエチル、メタクリル酸フェニル、メタクリル酸プロパルギル、メタクリル酸テトラヒドロフルフリルおよびメタクリル酸テトラヒドロピラニル、ならびに、対応するアクリル酸のエステルも挙げられる。
【００１１】
アクリレート樹脂は、好ましくは、６０から７０重量％のモノアルケニル芳香族化合物および３０から４０重量％のアクリレートからなる。スチレンモノマーおよび（メタ）アクリル酸モノマーからなるアクリレート樹脂が、特に好ましい。
【００１２】
ゲル浸透クロマトグラフィにより測定した平均モル質量は、好ましくは、５，０００から２５，０００ｇ／モルである。本発明により使用されるアクリレート樹脂は、好ましくは、１１０と２５０の間、特に１９０と２２０（ｍｇＫＯＨ／ｇアクリレート樹脂）の間の酸価と、
好ましくは、４０から１４０℃、より好ましくは５０から１４０℃、たとえば１１０から１４０℃のガラス転移温度Ｔｇと、
好ましくは、１．５から３．５、より好ましくは１．５から２．５、特に２．０から２．４の多分散性と、
好ましくは、１．０５から１．３ｇ／ｃｍ３、特に１．１から１．２ｇ／ｃｍ３の２５℃における密度と、好ましくは、１２０から１６０℃の融点範囲とを有する。
【００１３】
アクリレート樹脂は、アルカリ水溶液またはアンモニアを含む溶液中で、好ましくは、１から３５重量％、特に５から３０重量％の濃度の溶液として都合よく使用される。
【００１４】
上記のアクリレート樹脂は、米国特許第４，５２９，７８７号に従って製造することができる。
【００１５】
本発明によって使用されるアクリレート樹脂共重合体は、重合可能な界面活性化合物を、たとえば０．５から２モル％といった少量含んでいてもよい。
【００１６】
式（Ｉ）の分散助剤は、好ましくは、Ｒが、Ｃ１２〜Ｃ１８アルキルまたはＣ１２〜Ｃ１８アルケニル、特にＣ１３〜Ｃ１６アルキルまたはＣ１３〜Ｃ１６アルケニルである化合物である。
【００１７】
数字ｍは、好ましくは、１から１０である。
【００１８】
１価のカチオンＭは、好ましくは、水素、アルカリ金属、特にＮａまたはＫ、またはアンモニウムである。
【００１９】
式（Ｉ）の化合物の例としては、
【００２０】
【化１】
2004535508.tif 000002
がある。
【００２１】
この種の化合物は、ＣＨ−Ａ−３２４，６６５およびＣＨ−Ａ−２８３，９８６により知られている。
【００２２】
特に好適な有機顔料としては、モノアゾ顔料、ジスアゾ顔料、アゾレーキ顔料、β−ナフトール顔料、ナフトールＡＳ顔料、ベンゾイミダゾロン顔料、ジスアゾ縮合顔料、アゾ金属錯体顔料、および多環式顔料、たとえば、フタロシアニン顔料、キナクリドン顔料、ペリレン顔料、ペリノン顔料、チアジンインジゴ顔料、チオインジゴ顔料、アンサンスロン顔料、アントラキノン顔料、フラバンスロン顔料、インダンスロン顔料、イソビオラントロン顔料、ピラントロン顔料、ジオキサジン顔料、キノフタロン顔料、イソインドリノン顔料、イソインドリン顔料、およびジケトピロロピロール顔料またはカーボンブラックが挙げられる。
【００２３】
適当な無機顔料の例としては、二酸化チタン、硫化亜鉛、酸化鉄、酸化クロム、群青、ニッケルまたはクロムアンチモンチタン酸化物、酸化コバルト、バナジン酸ビスマス等が挙げられる。
【００２４】
使用する顔料は、顔料粒子の好ましくは９５％、特に好ましくは９９％が、粒径≦５００ｎｍを有するように非常に細かく粉砕されているべきである。平均粒径は、好ましくは＜２００ｎｍである。使用する顔料によって顔料粒子の形態は広く変化し得るので、顔料調製物の粘度挙動は粒子の形状が作用して幅広く変化する場合がある。調製物の好ましい粘度挙動を得るために、粒子は、好ましくは、立方形または球形の形状を有するべきである。精製した顔料を好ましくは使用する。特に好ましい有機顔料の選択は、カーボンブラック顔料、たとえば、ガスブラックまたはファーネスブラック；モノアゾ顔料、ジスアゾ顔料およびベンゾイミダゾロン顔料、特に、カラーインデックス顔料Ｐｉｇｍｅｎｔ  Ｙｅｌｌｏｗ  １７、Ｐｉｇｍｅｎｔ  Ｙｅｌｌｏｗ  ７４、Ｐｉｇｍｅｎｔ  Ｙｅｌｌｏｗ  ８３、Ｐｉｇｍｅｎｔ  Ｙｅｌｌｏｗ  ９７、Ｐｉｇｍｅｎｔ  Ｙｅｌｌｏｗ  １２０、Ｐｉｇｍｅｎｔ  Ｙｅｌｌｏｗ  １２８、Ｐｉｇｍｅｎｔ  Ｙｅｌｌｏｗ  １３９、Ｐｉｇｍｅｎｔ  Ｙｅｌｌｏｗ  １５１、Ｐｉｇｍｅｎｔ  Ｙｅｌｌｏｗ  １５５、Ｐｉｇｍｅｎｔ  Ｙｅｌｌｏｗ  １８０、Ｐｉｇｍｅｎｔ  Ｙｅｌｌｏｗ  ２１３、Ｐｉｇｍｅｎｔ  Ｒｅｄ  ５７：１、Ｐｉｇｍｅｎｔ  Ｒｅｄ  １４６、Ｐｉｇｍｅｎｔ  Ｒｅｄ  １７６、Ｐｉｇｍｅｎｔ  Ｒｅｄ  １８４、Ｐｉｇｍｅｎｔ  Ｒｅｄ  １８５またはＰｉｇｍｅｎｔ  Ｒｅｄ  ２６９；フタロシアニン顔料、特にカラーインデックス顔料Ｐｉｇｍｅｎｔ  Ｂｌｕｅ  １５、Ｐｉｇｍｅｎｔ  Ｂｌｕｅ  １５：３またはＰｉｇｍｅｎｔ  Ｂｌｕｅ  １５：４およびキナクリドン顔料、特にカラーインデックス顔料Ｐｉｇｍｅｎｔ  Ｒｅｄ  １２２またはＰｉｇｍｅｎｔ  Ｖｉｏｌｅｔ  １９である。
【００２５】
顔料とアクリレート樹脂の重量比は、好ましくは、１：０．０５から１：１、特に、１：０．２から１：０．５である。
【００２６】
顔料と式（Ｉ）の分散剤の比は、好ましくは、１：０．０５から１：１、特に１：０．２から１：０．５である。
【００２７】
好ましい顔料調製物は、顔料調製物の全体の重量を基準として、
ａ）５から５０重量％、好ましくは、１５から２５重量％の顔料と、
ｂ）０．２５から２０重量％、好ましくは、１から１０重量％のアクリレート樹脂と、
ｃ）１から１２重量％、好ましくは、２から８重量％の式（Ｉ）の化合物と、
ｄ）５から６０重量％、好ましくは、１０から４０重量％の水と、
ｅ）０から１０重量％、好ましくは、０．１から５重量％の有機溶媒と、
ｆ）０から１５重量％、好ましくは、５から９重量％の水親和性物質と、
ｇ）０から１０重量％、好ましくは、０．５から９．５重量％のさらなる通例の添加剤とからなる。
【００２８】
上記の顔料調製物中に存在する溶媒は、有機溶媒またはそのような溶媒の混合物を含むことができる。適当な溶媒としては、たとえば、一価または多価アルコール、そのエーテルおよびエステル、たとえば、アルカノール類、特に１から４個の炭素原子を有するもの、たとえば、メタノール、エタノール、プロパノール、イソプロパノール、ブタノールまたはイソブタノール等；２価または３価アルコール類、特に２から５個の炭素原子を有するもの、たとえば、エチレングリコール、プロピレングリコール、１，３−プロパンジオール、１，４−ブタンジオール、１，５−ペンタンジオール、１，６−ヘキサンジオール、１，２，６−ヘキサントリオール、グリセロール、ジエチレングリコール、ジプロピレングリコール、トリエチレングリコール、ポリエチレングリコール、トリプロピレングリコール、ポリプロピレングリコール；多価アルコールの低級アルキルエーテル類、たとえば、エチレングリコールモノメチルまたはエチルまたはブチルエーテル、トリエチレングリコールモノメチルまたはエチルエーテル；ケトン類およびケトンアルコール類、たとえば、アセトン、メチルエチルケトン、ジエチルケトン、メチルイソブチルケトン、メチルペンチルケトン、シクロペンタノン、シクロヘキサノン、ジアセトンアルコール等；アミド類、たとえば、ジメチルホルムアミド、ジメチルアセトアミドおよびＮ−メチルピロリドン、そしてまたトルエンおよびｎ−ヘキサンが挙げられる。
【００２９】
顔料調製物調製用の水は、好ましくは、蒸留水または脱イオン水の形のものを使用する。
【００３０】
使用することが可能な、適切な場合は溶媒としても寄与する水親和性化合物の例としては、ホルムアミド、尿素、テトラメチル尿素、ε−カプロラクタム、エチレングリコール、ジエチレングリコール、トリエチレングリコール、ポリエチレングリコール、ブチルグリコール、メチルセロソルブ、グリセロール、ｎ−メチルピロリドン、１，３−ジエチル−２−イミダゾリジノン、チオジグリコール、ベンゼンスルホン酸ナトリウム、キシレンスルホン酸ナトリウム、トルエンスルホン酸ナトリウム、クメンスルホン酸ナトリウム、ドデシルスルホン酸ナトリウム、安息香酸ナトリウム、サリチル酸ナトリウムまたは硫酸ブチルモノグリコールナトリウムが挙げられる。
【００３１】
本発明の着色料調製物は、さらに、特に通例の添加剤を含んでもよく、例としては、防腐剤、カチオン性、アニオン性、または非イオン性界面活性物質（界面活性剤および湿潤剤）、および粘度調整剤、たとえば、ポリビニルアルコール、セルロース誘導体、または接着性および耐摩耗性を高めるためのフィルム形成材および／またはバインダとしての水溶性天然または合成樹脂がある。
【００３２】
エタノールアミン、ジエタノールアミン、トリエタノールアミン、Ｎ，Ｎ−ジメチルエタノールアミンまたはジイソプロピルアミンのアミン類は、たとえば主として顔料調製物特にインクジェットインクのｐＨを上げるのに役立つ。アミンは、顔料調製物およびそれから調製されるインクジェットインク中に、通常、０から１０重量％、好ましくは０．５から５重量％存在する。
【００３３】
本発明はまた、上記の顔料調製物を調製する方法を提供し、この方法は、顔料を、アクリレート樹脂の溶液および式（Ｉ）の分散助剤中に、水の存在下、分散器械（好ましくは、直径が１ｍｍ以下の非金属の練肉媒体を使用し、１２ｍ／秒より大きい攪拌器周速で運転する攪拌式ボールミル）を使用して微細に分散させるステップを含む。残りの添加剤は微細分散の間に存在する場合があり、かつ／または後から加えてもよい。アクリレート樹脂は、上記のように水溶液の形で都合よく使用される。
【００３４】
本発明は、さらに、本発明の顔料調製物の、印刷インク用特にインクジェットインク用、電子写真トナー特に付加重合トナー、粉体塗料材料、およびカラーフィルタの着色料としての使用を提供する。
【００３５】
本発明の着色料調製物は、たとえば、１成分系または２成分系粉体トナー（１成分系または２成分系現像剤とも呼ばれる）、磁性トナー、液体トナー、付加重合トナーおよびさらにその他の特殊トナー等、電子写真用トナーおよび現像剤の着色料として適する。一般的なトナーのバインダは、付加重合樹脂、ポリ付加樹脂およびポリ縮合樹脂、たとえば、スチレン、スチレン−アクリレート、スチレン−ブタジエン、アクリレート、ポリエステルまたはフェノールエポキシ樹脂、ポリスルホンおよびポリウレタン等の個々または組合せ、また、ポリエチレンおよびポリプロピレンであり、別の成分、たとえば、荷電調整剤、ワックスまたはフロー剤を含むことができ、または、後からこれらをそこに加えてもよい。
【００３６】
本発明の調製物は、さらに、粉末および粉体塗料材料、特に、たとえば、金属、木材、プラスチック、ガラス、セラミック、コンクリート、織物材料、紙またはゴム等でできた物品に表面コーティングをするために使用する、摩擦電気または静電気でスプレーする粉体塗料の着色料として適する。
【００３７】
粉体塗料材料としては、一般に、エポキシ樹脂、カルボキシル基および水酸基含有ポリエステル樹脂、ポリウレタン樹脂およびアクリル樹脂が通例の硬化剤と共に使用される。樹脂の組合せも使用される。たとえば、エポキシ樹脂は、カルボキシル基および水酸基含有ポリエステル樹脂との組合せで頻繁に使用される。一般的な硬化剤成分は、たとえば、酸無水物、イミダゾールならびにジシアンジアミドおよびそれらの誘導体、キャップしたイソシアナート、ビスアシルウレタン、フェノールおよびメラミン樹脂、トリグリシジルイソシアヌレート、オキサゾリン、ジカルボン酸等である。
【００３８】
本発明の調製物は、また、カラーフィルタ用そして添加剤ならびに減法混色の原色発生用の着色料として有用である。
【００３９】
インクジェットインクは、水性インク（ミクロエマルションインク）だけでなく非水系（溶剤系）インクおよびホットメルト法によって作動するインクも意味している。
【００４０】
ミクロエマルションインクは、有機溶媒、水および、適切な場合は、追加の水親和性物質（界面の媒介物）に基づいている。非水系のインクは、本質的に有機溶媒と、適切な場合は、水親和性物質を含む。
【００４１】
本発明は、そのうえに、記録液の全体重量を基準として、通常は、０．５から１５重量％、好ましくは、１．５から８重量％の本発明の顔料調製物を含有するインクジェット記録液を提供する。
【００４２】
ミクロエマルションインクは、本質的に、０．５から１５重量％、好ましくは１．５から８重量％の本発明の顔料調製物と、５から９９重量％の水と、０．５から９４．５重量％の有機溶媒および／または水親和性化合物とからなる。
【００４３】
溶剤型インクジェットインクは、本質的に、０．５から１５重量％の本発明の着色料調製物と、８５から９４．５重量％の有機溶媒および／または水親和性化合物とからなる。溶剤系インクジェットインクのための担体材料は、「溶媒」に可溶である、ポリオレフィン、天然ゴムおよび合成ゴム、ポリ塩化ビニル、塩化ビニル酢酸ビニル共重合体、ポリビニルブチラール、ワックス／ラテックス系、またはそれらの組合せの可能性がある。
【００４４】
ホットメルトインクは、主に、ワックス、脂肪酸、脂肪アルコールまたはスルホンアミド等の有機化合物に基づいており、室温で固体であって、加熱によって液化し、その好ましい融解範囲は、約６０℃と約１４０℃の間に位置している。本発明はまた、本質的に、２０から９０重量％のワックスおよび１から１０重量％の本発明の着色料調製物、０から２０重量％の追加のポリマー（「色素溶解剤」として）、０から５重量％の分散助剤、０から２０重量％の粘度調節剤、０から２０重量％の可塑剤、０から１０重量％の粘着付与剤、０から１０重量％の透明性安定化剤（たとえば、ワックスの結晶化を防ぐ）、および０から２重量％の酸化防止剤からなるホットメルトインクジェットインクもまた提供する。
【００４５】
本発明のインクジェットインクは、本発明の顔料調製物を、ミクロエマルション媒体中に、または水性または非水性媒体中に、またはホットメルトインクジェットインク調製用のワックス中に分散させることによって調製することができる。
【００４６】
本発明は、さらに、少なくとも１つの調製物が、本発明の調製物に相当する、黒、シアン、マゼンタ、および黄の各色の着色料調製物の少なくとも１つを含む顔料調製物のセットを提供する。
【００４７】
これに関連して、好ましい顔料調製物のセットとしては、黒の調製物が、着色料としてカーボンブラック、特に、ガスブラックまたはファーネスブラックを含み、シアンの調製物が、フタロシアニン顔料群からの顔料、特に、カラーインデックス顔料のＰｉｇｍｅｎｔ  Ｂｌｕｅ  １５、Ｐｉｇｍｅｎｔ  Ｂｌｕｅ  １５：３またはＰｉｇｍｅｎｔ  Ｂｌｕｅ  １５：４を含み、マゼンタの分散物が、キナクリドン顔料の群、好ましくは、カラーインデックスのＰｉｇｍｅｎｔ  Ｒｅｄ  １２２またはカラーインデックスのＰｉｇｍｅｎｔ  Ｖｉｏｌｅｔ  １９から、または、モノアゾ顔料、ジスアゾ顔料、イソインドリン顔料またはベンゾイミダゾール顔料の群、特に、カラーインデックス顔料のＰｉｇｍｅｎｔ  Ｒｅｄ  ５７：１、Ｐｉｇｍｅｎｔ  Ｒｅｄ  １４６、Ｐｉｇｍｅｎｔ  Ｒｅｄ  １７６、Ｐｉｇｍｅｎｔ  Ｒｅｄ  １８４、Ｐｉｇｍｅｎｔ  Ｒｅｄ  １８５またはＰｉｇｍｅｎｔ  Ｒｅｄ  ２６９からの顔料を含み、そして黄の調製物が、好ましくは、モノアゾ顔料、ジスアゾ顔料、イソインドリン顔料またはベンゾイミダゾール顔料の群、特に、カラーインデックス顔料の、Ｐｉｇｍｅｎｔ  Ｙｅｌｌｏｗ  １７、Ｐｉｇｍｅｎｔ  Ｙｅｌｌｏｗ  ７４、Ｐｉｇｍｅｎｔ  Ｙｅｌｌｏｗ  ８３、Ｐｉｇｍｅｎｔ  Ｙｅｌｌｏｗ  ９７、Ｐｉｇｍｅｎｔ  Ｙｅｌｌｏｗ  １２０、Ｐｉｇｍｅｎｔ  Ｙｅｌｌｏｗ  １２８、Ｐｉｇｍｅｎｔ  Ｙｅｌｌｏｗ  １３９、Ｐｉｇｍｅｎｔ  Ｙｅｌｌｏｗ  １５１、Ｐｉｇｍｅｎｔ  Ｙｅｌｌｏｗ  １５５、Ｐｉｇｍｅｎｔ  Ｙｅｌｌｏｗ  １８０またはＰｉｇｍｅｎｔ  Ｙｅｌｌｏｗ  ２１３からの顔料を含む調製物のセットが好ましい。
【００４８】
本発明は、さらに、黒、シアン、マゼンタ、および黄の各色の少なくとも１つの印刷インクを含み、その印刷インクの少なくとも１つが、本発明の顔料調製物を、さらなる添加剤を加えるかまたは加えないで、希釈または希釈されない形で含む印刷インクのセットを提供する。
【００４９】
紙、天然および合成繊維材料、フィルム、ならびにプラスチックの印刷に加えて、インクジェットインクは、ガラス、セラミック、コンクリート、およびその他類似のものにも使用される。
【発明を実施するための最良の形態】
【００５０】
（実施例）
【００５１】
以下の実施例で使用されるアクリレート溶液は、次の特性を有するアクリレート樹脂を含む。
【００５２】
スチレンモノマー６０〜７０モル％とアクリル酸３０〜４０モル％の共重合体。
【００５３】
比質量：        １，１５０ｋｇ／ｍ３
酸価：          ２１４
ガラス転移温度：１２８℃
モル質量：      １７，２５０ｇ／モル
融点範囲：      １４０〜１５０℃
多分散性：      ２．３
アクリレート溶液自体は、２５重量％のアクリレート、３．９重量％のＮａＯＨおよび７１．９重量％の水からなる。
【実施例１】
【００５４】
インクジェットインク用のＰｉｇｍｅｎｔ  Ｂｌｕｅ  １５：３による顔料調製物
２０部のＣ．Ｉ．Ｐｉｇｍｅｎｔ  Ｂｌｕｅ  １５：３、
２５部のアクリレート溶液、
５部の分散剤：Ｒ−Ｏ−（ＣＨ２ＣＨ２Ｏ）９．５−ＣＨ２ＣＯＯＮａ、ただし、Ｒ＝Ｃ１３〜Ｃ１５アルキル、
１５部のプロピレングリコール、
０．２部の防腐剤、
および３４．８部の水を、ディゾルバを使用して均一にする。
【００５５】
その懸濁液を、その後、直径が０．３〜０．４ｍｍのジルコニウムが混ざった酸化物練肉媒体による攪拌式ボールミル（Ｄｒａｉｓ  ＰＭＬ型）を使用して練肉する。得られた顔料調製物を水で顔料含量２０％に調整する。
【００５６】
その含量調製物は、室温および６０℃で１カ月保存したときも、すぐれた、流動性、粘度の安定性、および完全な凝集安定性を有する。この顔料濃縮物の３％の水希釈物は、同様に、凝集に対して安定である。
【実施例２】
【００５７】
インクジェットインク用のＰｉｇｍｅｎｔ  Ｒｅｄ  １２２による顔料調製物
２０部のＣ．Ｉ．Ｐｉｇｍｅｎｔ  Ｒｅｄ  １２２、
１０部のアクリレート溶液、
３部の分散剤：Ｒ−Ｏ−（ＣＨ２ＣＨ２Ｏ）９．５−ＣＨ２ＣＯＯＮａ、ただし、Ｒ＝Ｃ１３〜Ｃ１５アルキル、
１５部のプロピレングリコール、
０．２部の防腐剤、
５１．８部の水を含有する調製物を、実施例１に記載したようにして調製する。
【実施例３】
【００５８】
インクジェットインク用のＰｉｇｍｅｎｔ  Ｙｅｌｌｏｗ  １５５による顔料調製物
２０部のＣ．Ｉ．Ｐｉｇｍｅｎｔ  Ｙｅｌｌｏｗ  １５５、
２５部のアクリレート溶液、
５部の分散剤：Ｒ−Ｏ−（ＣＨ２ＣＨ２Ｏ）９．５−ＣＨ２ＣＯＯＮａ、ただし、Ｒ＝Ｃ１３〜Ｃ１５アルキル、
１５部のプロピレングリコール、
０．２部の防腐剤、
３４．８部の水を含有する調製物を、実施例１に記載したようにして調製する。
【実施例４】
【００５９】
インクジェットインク用のＰｉｇｍｅｎｔ  Ｙｅｌｌｏｗ  １８０による顔料調製物
２０部のＣ．Ｉ．Ｐｉｇｍｅｎｔ  Ｙｅｌｌｏｗ  １８０、
２５部のアクリレート溶液、
５部の分散剤：Ｃ１８Ｈ３５Ｏ（ＣＨ２ＣＨ２Ｏ）１２−ＣＨ２ＣＯＯＮａ
１５部のプロピレングリコール、
０．２部の防腐剤、
３４．８部の水を含有する調製物を、実施例１に記載したようにして調製する。
【実施例５】
【００６０】
インクジェットインク用のＰｉｇｍｅｎｔ  Ｙｅｌｌｏｗ  ７４による顔料調製物
２０部のＣ．Ｉ．Ｐｉｇｍｅｎｔ  Ｙｅｌｌｏｗ  ７４、
２５部のアクリレート溶液、
５部の分散剤：Ｃ１８Ｈ３５Ｏ（ＣＨ２ＣＨ２Ｏ）１２−ＣＨ２ＣＯＯＮａ、
１５部のプロピレングリコール、
０．２部の防腐剤、
３４．８部の水を含有する調製物を、実施例１に記載したようにして調製する。
【実施例６】
【００６１】
インクジェットインク用のＰｉｇｍｅｎｔ  Ｙｅｌｌｏｗ  １５１による顔料調製物
２０部のＣ．Ｉ．Ｐｉｇｍｅｎｔ  Ｙｅｌｌｏｗ  １５１、
２５部のアクリレート溶液、
５部の分散剤：Ｃ１８Ｈ３５Ｏ（ＣＨ２ＣＨ２Ｏ）１２−ＣＨ２ＣＯＯＮａ、
１５部のプロピレングリコール、
０．２部の防腐剤、
３４．８部の水を含有する調製物を、実施例１に記載したようにして調製する。
【実施例７】
【００６２】
インクジェットインク用のＰｉｇｍｅｎｔ  Ｙｅｌｌｏｗ  １５１による顔料調製物
２０部のＰＶ  Ｆａｓｔ  Ｙｅｌｌｏｗ  Ｈ２Ｇ、
２５部のアクリレート溶液、
３部の分散剤：Ｃ１８Ｈ３５Ｏ（ＣＨ２ＣＨ２Ｏ）１２−ＣＨ２ＣＯＯＮａ、
１５部のプロピレングリコール、
０．２部の防腐剤、
３６．８部の水を含有する調製物を、実施例１に記載したようにして調製する。
【実施例８】
【００６３】
インクジェットインク用のＰｉｇｍｅｎｔ  Ｂｌａｃｋ  ７による顔料調製物
２０部のＰｉｇｍｅｎｔ  Ｂｌａｃｋ  ７、
２５部のアクリレート溶液、
７部の分散剤：Ｃ１８Ｈ３５Ｏ（ＣＨ２ＣＨ２Ｏ）１２−ＣＨ２ＣＯＯＮａ、
１５部のプロピレングリコール、
０．２部の防腐剤、
３９．８部の水を含有する調製物を、実施例１に記載したようにして調製する。
【実施例９】
【００６４】
インクジェットインク用のＰｉｇｍｅｎｔ  Ｂｌａｃｋ  ７による顔料調製物
２０部のＰｉｇｍｅｎｔ  Ｂｌａｃｋ  ７、
２５部のアクリレート溶液、
１５部のプロピレングリコール、
７部の分散剤：Ｃ１８Ｈ３５Ｏ（ＣＨ２ＣＨ２Ｏ）１２−ＣＨ２ＣＯＯＮａ、
０．２部の防腐剤、
３２．８部の水を含有する調製物を、実施例１に記載したようにして調製する。
【００６５】
上の実施例で調製した顔料調製物はインクジェットインクとして抜群に適している。粘度は、室温および６０℃における４週間の貯蔵で安定したままである。顔料の粒径分布は、貯蔵および熱負荷に対してさえ安定である。インクジェットインクに、顔料粒子の凝集またはノズルの詰りはない。
【国際公開パンフレット】
2004535508.tif 000003
2004535508.tif 000004
2004535508.tif 000005
2004535508.tif 000006
2004535508.tif 000007
2004535508.tif 000008
2004535508.tif 000009
2004535508.tif 000010
2004535508.tif 000011
2004535508.tif 000012
2004535508.tif 000013
2004535508.tif 000014
2004535508.tif 000015
2004535508.tif 000016
2004535508.tif 000017
2004535508.tif 000018
2004535508.tif 000019
2004535508.tif 000020
2004535508.tif 000021
2004535508.tif 000022
2004535508.tif 000023
【国際調査報告】
2004535508.tif 000024
2004535508.tif 000025
2004535508.tif 000026
2004535508.tif 000027
2004535508.tif 000028
2004535508.tif 000029